(57)【要約】【課題】樹脂入れ時の膜厚を安定させやすく、断線の頻度を低減することができる光ファイバの製造方法を提供する。【解決手段】光ファイバ母材を加熱して光ファイバ１０に紡糸すると共に光ファイバ１０を垂直の下方向に搬送しながら光ファイバ１０に複数の樹脂被覆を施す光ファイバの製造方法であって、光ファイバの製造工程に先立ち、光ファイバ１０に複数の樹脂被覆のうち少なくとも一つの樹脂被覆を施すことなく、光ファイバ１０を紡糸する製造準備工程を有し、製造準備工程において、製造工程よりもガラス径が太い光ファイバ１０を紡糸して、ガラス径が太い光ファイバ１０に少なくとも一つの樹脂被覆を施す。【選択図】図４
2016124778.tif 000002
【特許請求の範囲】
【請求項１】
光ファイバ母材を加熱して光ファイバに紡糸すると共に前記光ファイバを垂直の下方向に搬送しながら前記光ファイバに複数の樹脂被覆を施す光ファイバの製造方法であって、
前記光ファイバの製造工程に先立ち、前記光ファイバに前記複数の樹脂被覆のうち少なくとも一つの樹脂被覆を施すことなく、前記光ファイバを紡糸する製造準備工程を有し、
前記製造準備工程において、前記製造工程よりもガラス径が太い光ファイバを紡糸して、前記ガラス径が太い光ファイバに少なくとも一つの樹脂被覆を施すことを特徴とする光ファイバの製造方法。
【請求項２】
前記ガラス径が太い光ファイバに少なくとも一つの樹脂被覆を施した後に、前記樹脂被覆が施される光ファイバのガラス径を細くする工程が、段階的に行われることを特徴とする請求項１に記載の光ファイバの製造方法。
【請求項３】
前記ガラス径が太い光ファイバに少なくとも一つの樹脂被覆を施した後に、前記樹脂被覆が施される光ファイバのガラス径を細くする工程が、前記光ファイバに施される樹脂被覆の層数が増加するごとに設けられることを特徴とする請求項１又は２に記載の光ファイバの製造方法。
【請求項４】
前記ガラス径が太い光ファイバは、前記樹脂被覆が安定した膜厚で塗布及び硬化できる膜厚になるように、予め確認されたガラス径を有することを特徴とする請求項１〜３のいずれか１項に記載の光ファイバの製造方法。
【請求項５】
前記光ファイバに塗布する樹脂が熱硬化型の樹脂であることを特徴とする請求項１〜４のいずれか１項に記載の光ファイバの製造方法。
【発明の詳細な説明】
【技術分野】
【０００１】
本発明は、光ファイバの製造方法に関する。
【背景技術】
【０００２】
光ファイバの被覆構造は、異なる２種類の被覆材からなる２層構造が一般的である。
一次被覆（プライマリ被覆）はガラスに対して直接塗布されて、主に外力に対する緩衝層として作用する。そのため一次被覆材としては、比較的に柔らかく弾性の高い樹脂が使用される。更に一次被覆材に要求される特性としては、ガラスとの密着性、紡糸での硬化処理のために十分な硬化速度なども挙げられる。
二次被覆（セカンダリ被覆）は一次被覆の上から塗布され、取扱い時や敷設環境における外乱による光ファイバの損傷を防ぐための保護層として作用する。そのため二次被覆材としては、比較的硬化後の硬度が高い樹脂が選定される。更に二次被覆材として要求される特性としては、ハンドリングに適当な可撓性・表面性（タック性）、一次被覆材への密着性などがある。
【０００３】
上述はごく一般的な要求の一部であり、実際はその用途に応じて一次被覆材、二次被覆材に対して数多の要求が想定される。このため、要求特性および組み合わせを総合的に判断して適当な被覆材が選定されるべきである。また、光ファイバの被覆構造は２層構造が一般的であると先述したが、必ずしも２層である必要性は無く、しばしば３層以上のコーティングが要求されることもある。例えば、特許文献１では良好なマイクロベンド特性を実現するために３層以上の被覆構造を有する光ファイバについて記載されている。
【０００４】
光ファイバの製造開始時の作業手順としては、例えば特許文献２や特許文献３に記載されている。一例としては、光ファイバ母材を加熱炉にセットし、光ファイバ母材の先端を加熱・溶融して光ファイバ母材の先端部を落とす工程（落とし工程）、加熱炉から引き出された光ファイバ（ガラスファイバ、ベアファイバ）をある程度まで細くし、樹脂塗布装置や樹脂硬化装置などを通過させる工程（線通し工程）、線通しした光ファイバを引き取り機にかける工程（線掛け工程）、樹脂塗布装置に樹脂を加圧吐出して光ファイバへの塗布を開始する工程（樹脂入れ工程）、光ファイバの外径及び張力の条件を調整しつつ線速を上げていく工程（増速工程）、最終的な条件に安定したところで製品となる光ファイバをボビンに巻き取る工程（製品巻き取り工程）が挙げられる。
【先行技術文献】
【特許文献】
【０００５】
【特許文献１】米国特許第８４０６５９６号明細書
【特許文献２】特開２００４−２３１４２７号公報
【特許文献３】特開２０００−２３９０３９号公報
【発明の概要】
【発明が解決しようとする課題】
【０００６】
樹脂入れ工程においては、複数の樹脂被覆の塗布を一度に開始することは困難であることから、樹脂被覆の層数を１層ずつ段階的に増加させている。この場合、樹脂入れ中の光ファイバに施される樹脂被覆の層数が製品よりも少ない段階において、樹脂被覆の膜厚が大きくなり、安定しない現象があることを、本発明者らは見出した。膜厚が不安定になると、製造巻き取り工程に達するまでの時間や作業が増大したり、光ファイバの歩留まりが低下したりする。さらには、膜厚が変動した光ファイバが、装置との干渉や張力等の影響により断線して、製造準備をやり直す場合もある等の問題がある。
【０００７】
本発明は、上記事情に鑑みてなされたものであり、樹脂入れ時の膜厚を安定させやすく、断線の頻度を低減することができる光ファイバの製造方法を提供することを課題とする。
【課題を解決するための手段】
【０００８】
前記課題を解決するため、本発明は、光ファイバ母材を加熱して光ファイバに紡糸すると共に前記光ファイバを垂直の下方向に搬送しながら前記光ファイバに複数の樹脂被覆を施す光ファイバの製造方法であって、前記光ファイバの製造工程に先立ち、前記光ファイバに前記複数の樹脂被覆のうち少なくとも一つの樹脂被覆を施すことなく、前記光ファイバを紡糸する製造準備工程を有し、前記製造準備工程において、前記製造工程よりもガラス径が太い光ファイバを紡糸して、前記ガラス径が太い光ファイバに少なくとも一つの樹脂被覆を施すことを特徴とする光ファイバの製造方法を提供する。
【０００９】
前記ガラス径が太い光ファイバに少なくとも一つの樹脂被覆を施した後に、前記樹脂被覆が施される光ファイバのガラス径を細くする工程が、段階的に行われることが好ましい。
前記ガラス径が太い光ファイバに少なくとも一つの樹脂被覆を施した後に、前記樹脂被覆が施される光ファイバのガラス径を細くする工程が、前記光ファイバに施される樹脂被覆の層数が増加するごとに設けられることが好ましい。
前記ガラス径が太い光ファイバは、前記樹脂被覆が安定した膜厚で塗布及び硬化できる膜厚になるように、予め確認されたガラス径を有することが好ましい。
前記光ファイバに塗布する樹脂が熱硬化型の樹脂であることが好ましい。
【発明の効果】
【００１０】
本発明によれば、樹脂入れ時に、製品よりもガラス径（外径）が太い光ファイバに樹脂被覆を施すので、膜厚が安定しやすく、断線の頻度を低減することができる。
【図面の簡単な説明】
【００１１】
【図１】光ファイバの製造装置の一例を示す模式的構成図である。
【図２】（ａ）〜（ｃ）は光ファイバの樹脂入れを行う手順を例示する断面図である。
【図３】（ａ）〜（ｃ）は光ファイバの樹脂入れ時に膜厚が安定しない場合を例示する断面図である。
【図４】本発明により光ファイバの樹脂入れを行う手順を例示する断面図である。
【図５】ファイバ径と安定径の関係の一例を示すグラフである。
【発明を実施するための形態】
【００１２】
以下、好適な実施形態に基づき、図面を参照して本発明を説明する。
図１に、光ファイバの製造装置２０の一例を示す。この製造装置２０の主な構成要素としては、光ファイバ母材を加熱する加熱炉２１、溶融延伸により紡糸された光ファイバ１０の外径を計測する外径測定器２２，２５、光ファイバ１０を冷却する冷却装置２３，２７、光ファイバ１０に樹脂を塗布する樹脂塗布装置２４，２８、塗布された樹脂を硬化させる樹脂硬化装置２６，２９、樹脂被覆が施された光ファイバ１３を一定速度で引き出す引き取り機３１、線引きされた光ファイバ１３をボビンに巻き取る巻き取り機３３などがある。ターンプーリー３０は、光ファイバ１３の搬送方向を転換し、ダンサ３２は光ファイバ１３のボビンへの巻き張力を調整する。
【００１３】
図１により製造を行う例では、製品の光ファイバ１３が、ガラスの光ファイバ１０の周囲に複数の樹脂被覆として、一次被覆１１と二次被覆１２を有する。光ファイバ１０は、光ファイバ母材を加熱炉２１で加熱して先端部から光ファイバを紡糸することにより得られる。製品の光ファイバ１３を製造する工程では、紡糸された光ファイバ１０を垂直の下方向に搬送しながら、先に一次被覆１１を形成し、次に二次被覆１２を形成する。一次被覆１１は、樹脂塗布装置２４により塗布された樹脂を、樹脂硬化装置２６により硬化させることで形成される。二次被覆１２は、樹脂塗布装置２８により塗布された樹脂を、樹脂硬化装置２９により硬化させることで形成される。
【００１４】
従来、樹脂入れ工程において、樹脂の塗布を開始する際のガラス径は、通常、製品の光ファイバにおけるガラス径（例えば汎用通信用ファイバであれば１２５μｍ）程度に調整されている。その理由は、ガラス径が細すぎると断線の可能性が高くなり、一方でガラス径が太すぎると樹脂塗布装置において光ファイバの詰まりが懸念されたり、歩留まりが低下したりするためである。
【００１５】
また、樹脂入れ（樹脂被覆装置へ樹脂供給開始、樹脂被覆の塗布開始）の順序は、製造装置２０の下方（光ファイバの搬送方向の下流）に位置する樹脂塗布装置から順次行われている。つまり２層コーティング構造であれば２層目樹脂、１層目樹脂の順に樹脂入れし、３層コーティング構造であれば３層目樹脂、２層目樹脂、１層目樹脂の順に樹脂入れする。その理由は、上流側の樹脂から先に樹脂入れし塗布すると、樹脂入れがされていない下方の樹脂塗布装置において、光ファイバの通過位置がダイス孔の中心から大きく偏り、樹脂が削られる懸念があるためである。下方に位置する樹脂塗布装置に樹脂入れがなされている状態であれば、樹脂の対流効果により光ファイバは樹脂塗布装置におけるダイス孔の中心を確実に通過するため、樹脂がダイス孔で削られる懸念が無くなる。
【００１６】
光ファイバの被覆材に用いられる樹脂としては、例えばウレタンアクリレート系の合成樹脂やシリコーン系の樹脂が挙げられる。被覆材樹脂は、硬化反応の違いから、ＵＶ硬化型樹脂と熱硬化型樹脂に大別できるが、熱硬化型の樹脂においてはＵＶ硬化型樹脂に比べ硬化速度が遅いために、硬化過程での変形が生じやすい。具体的には、光ファイバの製造工程において、樹脂塗布装置の直下では光ファイバに対して一定の膜厚で安定して塗布できている場合であっても、樹脂硬化装置を通過し硬化する過程において長手方向への変形が生じてしまい、安定した膜厚の被覆が形成されない場合がある。この問題は、膜厚が厚くなるほど顕著に生じる。
【００１７】
硬化時の変形が生じやすい樹脂の例としては、例えばヒドロシリル化反応による架橋によって硬化する、パーフルオロエーテルポリマーを含んだシリコーン樹脂などが挙げられる。このような樹脂は、熱伝導性と熱硬化速度のバランスから、非常に高温な環境下では加熱表面と内部とで瞬間的に硬化度合いの差が生じ、硬化収縮する作用と表面張力の作用により架橋時の変形が生じるものと考えられる。
【００１８】
まずは光ファイバの被覆構造が２層構造である場合を考える。図２および図３の（ａ）〜（ｃ）は、ガラス径を変化させることなく、２層構造の被覆を有する光ファイバの製造を開始する際に、光ファイバの製造装置において引き取られる光ファイバが変化する過程を例示する断面図である。図２に示すように、光ファイバ１０のガラス径を最終的な所望のガラス径付近において二次被覆１２を形成すると、一次被覆１１が形成されていない分、二次被覆１２の樹脂は、製品の光ファイバ１３の時に想定されるよりも膜厚が厚く塗布される。そのため図３に示すように、樹脂塗布装置において、二次被覆１２に長手方向の変形が生じた状態（図３（ｂ）参照）で硬化する可能性がある。
【００１９】
より具体的な例で説明すると、例えば光ファイバのガラス径が１２５μｍ、一次被覆径が２００μｍ、二次被覆径が２５０μｍとなるような条件で樹脂塗布装置を構成した場合を想定する。この場合、一次被覆径２００μｍに対して二次被覆径２５０μｍなので、二次被覆の膜厚は２５μｍである。一方で、樹脂入れ時に一次被覆のない状態で、二次被覆材の樹脂を塗布する際は、１２５μｍのガラス径に対して例えば２２５μｍの二次被覆径で塗布される。この場合被覆膜厚は５０μｍとなり、最終的な二次被覆の膜厚よりもかなり厚く塗られることになる。樹脂が最終的な仕上がり膜厚より厚く塗られると、場合によっては硬化過程で樹脂が長手方向に変形してしまう可能性がある。長手方向に変形した被覆でコーティングされた光ファイバでは、内部のガラスに不均一な応力が加わることで強度が弱くなり、ターンプーリーや引き取り機（キャプスタン）等での断線の原因となる。
【００２０】
次に３層以上の被覆構造を想定した場合を考える。３層以上の被覆構造においても基本的には２層構造の場合と同様の問題が生じ得る。つまり、ガラス径を最終的な製品のガラス径にして３層目樹脂および２層目樹脂の樹脂入れを行うと、１層目樹脂がない状態で、３層目樹脂および２層目樹脂を塗布した瞬間は、想定よりも膜厚が厚くなるため、架橋時に変形が生じ得る。３層目樹脂においてそのような変形が生じると、光ファイバの強度が弱くなり、ターンプーリーや引き取り機での断線の懸念が生じる。また、２層目樹脂においてそのような長手方向の変形が生じると、膜厚の厚い部分と薄い部分が生じることで、場合によっては、２層目樹脂を施した光ファイバが、３層目の樹脂塗布装置のダイス孔径と同程度ないしそれ以上の径になる。たとえ対流効果により光ファイバがダイス孔の中心付近を通過している場合であっても、ダイス孔に接触し、２層目樹脂が削れる場合がある。そうすると３層目樹脂中に２層目樹脂の削りカスが混在し、品質上の重大な欠陥となる。また長手方向に変形が生じた光ファイバが樹脂塗布装置を通過すると、樹脂塗布装置で樹脂中に空気を捲き込みやすくなり、樹脂被覆に泡が混入する可能性がある。被覆泡も品質上の重大な欠陥となり得る。
【００２１】
被覆材の膜厚が薄い場合、上述したような硬化変形は生じない。その理由は、膜厚が薄い場合であれば加熱表面と内部との硬化度合いの差が生じにくいためと考えられる。従って、樹脂入れする段階のガラス径を、最終製品のガラス径（仕上がり径）よりも太くすれば、樹脂入れ時の被覆材の膜厚が過度に厚くなることを防ぐことができ、硬化過程での変形を抑制することができる。
【００２２】
本実施形態による光ファイバの製造方法は、樹脂入れ工程において、製造工程よりもガラス径が太い光ファイバに対して樹脂入れを行うことを特徴とする。このため、樹脂入れ工程においては、製造工程よりもガラス径が太い光ファイバを紡糸し、このガラス径が太い光ファイバに対して、少なくとも一つの樹脂塗布装置では樹脂被覆を施すことなく通過させ、他の少なくとも一つの樹脂塗布装置では樹脂の塗布を開始して、樹脂入れを行う。
【００２３】
図４の（ａ）〜（ｄ）は、本実施形態により、２層構造の被覆を有する光ファイバの製造を開始する際に、光ファイバの製造装置において引き取られる光ファイバが変化する過程を例示する断面図である。最初は、図４（ａ）に示すように、線通し工程により、樹脂被覆を有しない光ファイバ１０が引き取られる。次に、図４（ｂ）に示すように、２層目の樹脂入れ工程により、光ファイバ１０に一次被覆１１を施すことなく、二次被覆１２が施されて、引き取られる。このとき、光ファイバ１０のガラス径は、製品の光ファイバ１３のガラス径より太く設定される。
【００２４】
２層目の樹脂入れ後は、１層目の樹脂入れ工程により、光ファイバ１０に一次被覆１１の塗布を開始する。これにより、図４（ｃ）に示すように、一次被覆１１と二次被覆１２が施された光ファイバ１０が引き取られる。このとき、二次被覆１２の塗布装置では、一次被覆１１が施された光ファイバ１０が導入されるので、二次被覆１２の膜厚が薄くなる。その後、光ファイバ１０のガラス径や各被覆の膜厚を調整して、図４（ｃ）に示すように、製品の光ファイバ１３が引き取られる。紡糸される光ファイバ１０のガラス径を細くする工程は、１層目の樹脂入れ工程の後であれば、二次被覆１２の膜厚が過度に厚くなることがないので、好ましい。
【００２５】
例えば、樹脂入れ時のガラス径を、製品の光ファイバ１３における一次被覆１１の外径（一次被覆径）程度に太くしておくと、樹脂入れ時の二次被覆１２の膜厚が製品の二次被覆１２の膜厚と同程度になるので、安定した塗布及び硬化が可能になる。樹脂入れ時のガラス径を適切に設定するためには、樹脂被覆が安定した膜厚で塗布及び硬化できる範囲を予め確認しておくことが好ましい。安定した塗布及び硬化が可能な光ファイバの外径は、製品において当該被覆が形成される下部の外径（例えば二次被覆に対する一次被覆径、一次被覆に対するガラス径）と等しい場合、それより大きい場合、もしくは小さい場合のいずれであるかは問わない。
【００２６】
図５は、ある熱硬化型のシリコーン樹脂において、ガラスに対して塗布・硬化させた時に長手変形が生じない外径を調査した結果である。ここで言う「長手変形」とは、長手方向に連続的に生じている外径変化の最大値・最小値の差が平均値に対して±２．５μｍ以上であることを示している。図５からファイバ径（ガラス径）が細いほど安定して塗布・硬化できる被覆径（安定径）が細く、よって被覆膜厚が薄いことが判る。
【００２７】
従って、ガラス径が細径であるほど、樹脂入れ時に生じる過度な膜厚の影響による硬化時の変形が生じやすいことが判る。ダイス孔径が一意に決定されたとき、ファイバ径を太くすることでファイバ径とダイス孔径とのクリアランスは狭くなるので、その他条件が同一であれば必然的に塗布される膜厚が薄くなる。従って図５の安定する膜厚の範囲を満たすようなファイバ径に調整し樹脂入れすることで、樹脂入れ時の変形を抑制することができる。この時、すでに塗布されている樹脂およびこれから塗布する樹脂それぞれにおいて長手変動が生じないようなファイバ径となるように、樹脂入れ毎に段階的に細くしていくことが望ましい。それによりファイバの歩留まりを抑えることができる。なお、図５は、例示に過ぎず、樹脂の種類等の製造条件により、安定径は相違し得る。このため、所定のガラス径に対する安定な被覆膜厚は、製造条件ごとに予備的に確認することが好ましい。
【００２８】
光ファイバ１０のガラス径を細くする工程は、段階的に実施する方法は特に限定されない。各層の樹脂入れ後、ガラス径を製品の仕上がり径に調整する過程では、ガラス径を樹脂入れ時の太いガラス径から仕上がり径まで細くするが、このとき、ガラス径を２段階以上かけて徐々に細くすることが好ましい。
【００２９】
３層以上の被覆構造を有する光ファイバを製造する場合も、上述の技術的思想に基づき、樹脂入れを行うことができる。例えば３層構造の場合、樹脂入れは、最初に３層目樹脂、次に２層目樹脂、最後に１層目樹脂と、製品において外側に設けられる被覆の樹脂入れを先に行うことが好ましい。樹脂塗布装置のダイス孔は、製品における各層の被覆径に合わせて（被覆径より若干大きく）形成されているので、樹脂入れ時のガラス径は、紡糸された光ファイバが各ダイス孔を通過できる範囲で設定することができる。
【００３０】
例えば、３層構造の光ファイバの製造準備に際して、３層目樹脂の樹脂入れを実施した後、２層目樹脂の樹脂入れを実施した段階で、３層目樹脂の下に２層目樹脂が介在するようになるので、そこでガラス径を細くすることができる。さらに、１層目樹脂の樹脂入れを実施した段階で、２層目樹脂の下に１層目樹脂が介在するようになるので、そこでさらにガラス径を細くすることができる。このように、ガラス径を細くする工程は、樹脂入れにより樹脂被覆の層数が増加するごとに設けることができる。例えば、３層以上の被覆構造を設ける場合、２回目以降の樹脂入れ後にガラス径を細くしてもよい。
【００３１】
本実施形態において、製造工程より前に引き取られる光ファイバは、各層の径が仕上がり径とは異なり、製品としては使用されない。このため、製品とならない部分は、巻き取り機において製造工程とは異なるボビンに巻き取る等して、製品から分別することが好ましい。
【００３２】
以上、本発明を好適な実施形態に基づいて説明してきたが、本発明は上述の実施形態に限定されるものではなく、本発明の要旨を逸脱しない範囲で種々の改変が可能である。
【００３３】
加熱炉から紡糸で引き出された光ファイバの搬送方向は、少なくとも樹脂を塗布する段階で（光ファイバがダイスに入線する際）、垂直の下方向であることが好ましい。光ファイバを冷却する段階、樹脂を硬化させる段階など、上記以外の段階では、水平方向など、光ファイバの搬送方向が、下方向以外の方向であってもよい。
【００３４】
光ファイバを構成するガラス材料は特に限定されず、石英系ガラス、多成分ガラス等が挙げられる。
【実施例】
【００３５】
以下、実施例をもって本発明を具体的に説明する。
【００３６】
（実施例１）
ガラス径が１２５μｍ、一次被覆径が２００μｍ、二次被覆径が２５０μｍとなるように、樹脂塗布装置のダイス類を選定し、本発明の手法を適用して樹脂入れした。上記した被覆径を実現しようとした際のダイス孔径は、例えば一次被覆用ダイス孔径が２３０μｍ、二次被覆用ダイス孔径が２８０μｍである。紡糸条件は表１に記載の条件とする。もちろん被覆径は、ファイバがダイスに入線する温度、各樹脂の特性、ダイス形状など、表に纏めた条件以外にも複数の要因が複合的に影響するものであることを補足して言及しておく。
【００３７】
［表１］紡糸条件
光ファイバ線速：１０ｍ／ｍｉｎ
一次被覆樹脂名称：樹脂Ａ（信越石英製  熱硬化シリコーン樹脂）
二次被覆樹脂名称：樹脂Ｂ（信越石英製  熱硬化シリコーン樹脂）
一次被覆樹脂圧力：４．９Ｎ／ｃｍ２｛０．５ｋｇｆ／ｃｍ２｝
二次被覆樹脂圧力：９．８Ｎ／ｃｍ２｛１．０ｋｇｆ／ｃｍ２｝
一次被覆架橋条件：３５０℃
二次被覆架橋条件：４００℃
【００３８】
ガラス素線をある程度まで細くし、樹脂塗布装置（ポット）や樹脂硬化装置（架橋筒）などを通過させる線通し工程の後、光ファイバ製造装置（紡糸機）の下方側に位置するポットから順次樹脂を塗布していく。つまり二次被覆樹脂、一次被覆樹脂の順にポットに樹脂を供給する。二次被覆樹脂の樹脂入れの前に、光ファイバのガラス径を最終的な径（ここでは１２５μｍ）よりも太くしておく。例えばガラス径１９０μｍである。
【００３９】
ガラス径１９０μｍの光ファイバに対して二次被覆樹脂を塗布すると、二次被覆径２４０μｍ程度で塗布される。このときの膜厚は２５μｍである。予備的に確認しておいた図５の実験結果より、二次被覆樹脂Ｂは、ガラス径１９０μｍに対して膜厚２５μｍでは顕著な長手変動なく塗布・硬化することができることが判っている。このことから、強度不良の無い状態で光ファイバ素線を引き取ることができる。
【００４０】
次いでガラス径をそのままで一次被覆樹脂Ａを塗布する。各樹脂の被覆径は、それぞれ一次被覆径２２０μｍ、二次被覆径２６０μｍと推定される。一次被覆樹脂は最終的な外径（１２５μｍ）でも安定して塗布・硬化されるべき樹脂なので、ガラス径１９０μｍに対しても安定して塗布・硬化される。この時の二次被覆径は２６０μｍであり、一次被覆樹脂が塗布された分、二次被覆樹脂の樹脂入れ時よりも膜厚は薄くなる。
【００４１】
最後に、ガラス径を１２５μｍに調整することで、一次被覆径は２００μｍ、二次被覆径は２５０μｍとなる。以上の手順から最終的な仕上がり径（１２５／２００／２５０）の光ファイバ素線を、樹脂入れ途中の樹脂の長手変形が生じることなく塗布・硬化することができる。
【符号の説明】
【００４２】
１０…光ファイバ、１１…一次被覆、１２…二次被覆、１３…製品の光ファイバ、２０…光ファイバの製造装置、２１…加熱炉、２２…外径測定器、２３…冷却装置、２４…樹脂塗布装置、２５…外径測定器、２６…樹脂硬化装置、２７…冷却装置、２８…樹脂塗布装置、２９…樹脂硬化装置、３０…ターンプーリー、３１…引き取り機、３２…ダンサ、３３…巻き取り機。
【図１】
2016124778.tif 000003
【図２】
2016124778.tif 000004
【図３】
2016124778.tif 000005
【図４】
2016124778.tif 000006
【図５】
2016124778.tif 000007